(57)【要約】【課題】  単純な構成で良好な透視性及び視認性を有すると共に、電磁波シールド機能及び近赤外線カット機能をバランス良く有し、しかも高温下での色変化が少なく、高コントラスト性を有する光学フィルターを提供すること。【解決手段】  視認側から、反射防止層、色素層、メッシュ銅箔及び透明基体が積層されてなり、反射防止層が最低反射率２％以下の層であり、色素層が特定構造のジイモニウム化合物を含む層であり、メッシュ銅箔が圧延銅箔をエッチングして開口率５０〜９６％、ライン幅５〜４０μmの格子状にパターン化した厚さ１〜４０μmのメッシュ銅箔であり、透明基体がヘイズが１．００％以下のポリエステル又はガラスである光学フィルターとする。【選択図】  図１
2005181933.tif 000002
【特許請求の範囲】
【請求項１】
視認側から、反射防止層、色素層、メッシュ銅箔及び透明基体が積層されてなり、反射防止層が最低反射率２％以下の層であり、色素層が式（１）で表されるジイモニウム化合物を含む層であり、メッシュ銅箔が圧延銅箔をエッチングして開口率５０〜９６％、ライン幅５〜４０μmの格子状にパターン化した厚さ１〜４０μmのメッシュ銅箔であり、透明基体がヘイズが１．００％以下のポリエステル又はガラスであることを特徴とする、１００〜３００ＭＨｚの周波数領域における磁界遮蔽能力が２５ｄＢ以上であり、８５０〜１１００ｎｍの波長領域における近赤外線透過率が１５％以下である光学フィルター。
【化１】
2005181933.tif 000010
（式中、Ｒ1乃至Ｒ8は、互いに同一又は異なって、水素原子、炭素数が１から８のアルキル基又は炭素数が６から２４のアリール基を表す。）
【請求項２】
色素層が、ポリカーボネイト、ポリアリレート、ポリエステル、ノルボルネン系樹脂又はアクリル系樹脂をバインダー樹脂とするものである、請求項１に記載の光学フィルター。
【請求項３】
メッシュ銅箔が接着剤層を介して透明基材と色素層との間に積層されている請求項１又は２に記載の光学フィルター。
【請求項４】
メッシュ銅箔が接着剤層を介してヘイズが１．００％以下の透明樹脂フィルムに接着された形で、接着剤層を介して透明基材と色素層との間に積層されている請求項１又は２に記載の光学フィルター。
【請求項５】
反射防止層と色素層とがヘイズが１．００％以下の透明樹脂フィルムの両面に設けられてなる、請求項１〜４のいずれかに記載の光学フィルター。
【請求項６】
片面に反射防止層が設けられたヘイズが１．００％以下の透明樹脂フィルムと片面に色素層が設けられたヘイズが１．００％以下の透明樹脂フィルムとが接着剤層を介して積層されてなる請求項１〜４のいずれかに記載の光学フィルター。
【請求項７】
ヘイズが１．００％以下の透明樹脂フィルムが、ポリカーボネイト、ポリアリレート、ポリエステル、ノルボルネン系樹脂又はアクリル系樹脂からなるものである請求項４〜６のいずれかに記載の光学フィルター。
【請求項８】
総厚みが０．０５〜５．０ｍｍである請求項１〜７のいずれかに記載の光学フィルター。
【発明の詳細な説明】
【技術分野】
【０００１】
本発明は、良好な透視性及び視認性を有すると共に、電磁波シールド機能及び近赤外線カット機能をバランス良く有し、しかも高温下での色変化が少なく、高コントラスト性を有するものであって、各種ディスプレイ、特に大画面のプラズマディスプレイパネル（ＰＤＰ）用として好適な光学フィルターに関するものである。
【背景技術】
【０００２】
オフィスオートメーション機器、工場オートメーション機器等における各種のコンピューターディスプレイや、ゲーム機、テレビ等のディスプレイからは、ディスプレイの表面よりマイクロ波や電波等の非電離放射線の有害な電磁波が多量に発生しているといわれており、近年、この電磁波による人間の健康への影響が指摘されたり、電磁波による他の機器への障害が問題となっている。
【０００３】
また、最近、大型で、視認性に優れたディスプレイパネルとして、発光型、平面型ディスプレイパネルであるプラズマディスプレイパネル（ＰＤＰ）が注目されている。このＰＤＰは放電の強弱によって明るさを調節しているため、従来の冷陰極線管（ＣＲＴ）や液晶ディスプレイパネル（ＬＣＤ）等のディスプレイパネルと比較して、画面からの漏洩電磁波の強度が強い。このため、一層優れた電磁波遮蔽機能を具備させることが強く要請されている。さらに、このＰＤＰにおいては、その画面セル内のＮｅガスやＸｅガス等の不活性ガスの発光に由来する近赤外線が放出されている。この近赤外線の波長は、各種家電機器のリモコン装置の動作波長に近く、誤動作の原因となることから、この近赤外線を十分に遮蔽する機能を具備させることも、強く要請されている。
【０００４】
このようなディスプレイパネルの前面などに設置される光学フィルターに対しては、透視性（光透過率）に優れる上、視認性が良好でかつ視野角が広いことと共に、優れた電磁波シールド機能及び近赤外線カット機能を有することが要求されている。
透視性、透明性、透光性であって、電磁波シールド性あるいは電磁波シールド性と近赤外線カット性を有する材料としては、銀スパッタ積層フィルタなどが提案されている（例えば、特許文献１、２参照）。
【０００５】
しかしながら、これらの従来公知の光学フィルターは、電磁波シールド機能と近赤外線カット機能とのバランスにおいて、必ずしも満足し得るものではなかった。
特に、銀スパッタ積層フィルターは電磁波シールドレベルが金属メッシュに比較して低く、ＶＣＣＩ（情報処理装置等電波障害自主規整協議会）の定める規制レベルの内の厳しい方のレベルである第２種の電磁波シールドレベルを確保するのは困難であった。
一方、金属メッシュタイプフィルタも提案されているが（例えば、特許文献３参照）、積層する機能フィルムの数が多い。このため、生産工程が複雑な上ヘイズも大きくなり、コントラストは悪化し易い。
【０００６】
また、光学フィルターには、上記のような性能に加えて、高温下においても色素層の色変化が少ないことや高コントラストであることも要求されるが、従来公知の光学フィルターは、これらの点においても満足し得るものではなかった。
【特許文献１】特開平１０−７３７１８号公報
【特許文献２】特開平１０−７３７１９号公報
【特許文献３】特開平１１−１２６０２４号公報
【発明の開示】
【発明が解決しようとする課題】
【０００７】
而して本発明は、単純な構成で良好な透視性及び視認性を有すると共に、電磁波シールド機能及び近赤外線カット機能をバランス良く有し、しかも高温下での色変化が少なく、高コントラスト性を有する光学フィルターを提供することを目的とするものである。
【課題を解決するための手段】
【０００８】
本発明者らは、前記の優れた機能を有する光学フィルターを開発すべく鋭意研究を重ねた結果、透明基体、メッシュ銅箔、反射防止層及び色素層を構成部材とする光学フィルターにおいて、それらの構成部材の種類、積層順序を特定の組み合わせとすることにより、上記の課題を解決し得ることを見出した。本発明は、かかる知見に基づいて完成したものである。
【０００９】
すなわち、本発明は、
（１）視認側から、反射防止層、色素層、メッシュ銅箔及び透明基体が積層されてなり、反射防止層が最低反射率が２％以下の層であり、色素層が式（１）で表されるジイモニウム化合物を含む層であり、メッシュ銅箔が圧延銅箔をエッチングして開口率５０〜９６％、ライン幅５〜４０μmの格子状にパターン化した厚さ１〜４０μmのメッシュ銅箔であり、透明基体がヘイズが１．００％以下のポリエステル又はガラスであることを特徴とする、１００〜３００ＭＨｚの周波数領域における磁界遮蔽能力が２５ｄＢ以上であり、８５０〜１１００ｎｍの波長領域における近赤外線透過率が１５％以下である光学フィルター、
【化２】
2005181933.tif 000003
（式中、Ｒ1乃至Ｒ8は、互いに同一又は異なって、水素原子、炭素数が１から８のアルキル基又は炭素数が６から２４のアリール基を表す。）
（２）色素層が、ポリカーボネイト、ポリアリレート、ポリエステル、ノルボルネン系樹脂又はアクリル系樹脂をバインダー樹脂とするものである、上記（１）の光学フィルター、
（３）メッシュ銅箔が接着剤層を介して透明基材と色素層との間に積層されている上記（１）又は（２）の光学フィルター、
（４）メッシュ銅箔が接着剤層を介してヘイズが１．００％以下の透明樹脂フィルムに接着された形で、接着剤層を介して透明基材と色素層との間に積層されている上記（１）又は（２）の光学フィルター。
（５）反射防止層と色素層とがヘイズが１．００％以下の透明樹脂フィルムの両面に設けられてなるものである上記（１）〜（４）のいずれかの光学フィルター、
（６）片面に反射防止層が設けられたヘイズが１．００％以下の透明樹脂フィルムと片面に色素層が設けられたヘイズが１．００％以下の透明樹脂フィルムとが接着剤層を介して積層されてなる上記（１）〜（４）のいずれかの光学フィルター、
（７）ヘイズが１．００％以下の透明樹脂フィルムが、ポリカーボネイト、ポリアリレート、ポリエステル、ノルボルネン系樹脂又はアクリル系樹脂からなるものである上記（４）〜（６）のいずれかの光学フィルター、及び
（８）総厚みが０．０５〜５．０ｍｍである上記（１）〜（７）のいずれかの光学フィルター、
を提供するものである。
【発明の効果】
【００１０】
本発明の光学フィルターは、単純な構成で良好な透視性及び視認性を有すると共に、電磁波シールド機能及び近赤外線カット機能をバランス良く有し、しかも高温下での色変化が少なく、高コントラスト性を有するものであり、しかも環境への負荷も小さいものである。
【発明を実施するための最良の形態】
【００１１】
本発明の光学フィルターにおいて用いられる透明基材は、ヘイズが１．００％のポリエステル又はガラスであり、具体的にはポリエチレンテレフタレート（以下「ＰＥＴ」と記すことがある。）等のポリエステルのフィルム若しくは板、又はガラス、半強化ガラス若しくは強化ガラスからなる板である。
なお、ヘイズは、ＪＩＳ Ｋ７１３６に定められた方法で測定した数字である。
【００１２】
ガラス板の厚さは、通常１．０〜１０ｍｍの範囲で選定される。この厚さが１．０ｍｍ未満では取扱い性が悪く、また１０ｍｍを超えると重量が重くなり、好ましくない。
好ましい厚さは２．０〜５ｍｍの範囲である。
ポリエステルのフィルム若しくは板は、通常厚さが０．０５〜１０ｍｍである。
【００１３】
本発明の光学フィルターにおけるメッシュ銅箔は、圧延銅箔をエッチングして開口率５０〜９６％、ライン幅５〜４０μmの格子状にパターン化した厚さ１〜４０μmのメッシュ銅箔を用いる。
金属として銅を用いるのは、電磁波シールド性能（比抵抗）、加工性及び価格などの点で他の導電性金属より優れている故である。
また、圧延銅箔をエッチングしてパターン化したメッシュ銅箔を用いるのは、電解銅箔が柱状析出物の繋がったものであるため表面の平滑性に乏しいのに対し、銅塊を加圧伸長した圧延銅箔は表面が非常に平滑であり、従って導通が良く、充分なシールド性能が得られるためである。
【００１４】
メッシュ銅箔は、エッチングでパターン化した圧延銅箔からなるメッシュ銅箔そのものを、接着剤層を介して、透明基材及び色素層と積層してもよいが、メッシュ銅箔を接着剤層を介してヘイズが１．００％以下の透明樹脂フィルムに接着した形（以下「金属箔メッシュ」と記すことがある。）とし、それを接着剤層を介して、透明基材及び色素層と積層してもよい。
かかる金属箔メッシュは、例えば、所定の厚さの圧延銅箔を接着剤でヘイズが１．００％以下の透明樹脂フィルムに接着した積層体から、ケミカルエッチング法を使用したマイクロリソグラフ法により圧延銅箔をパターン化することにより、作ることができる。
ヘイズが１．００％以下の透明樹脂フィルムとしては、オレフィン−マレイミド共重合体、ポリカーボネート、ポリアリレート、ポリエチレンテレフタレート、ポリエチレンナフタレートなどのポリエステル、ノルボルネン系樹脂、アクリル系樹脂、トリアセチルセルロースなどの樹脂からなる、厚さ５０〜３００μｍの範囲のフィルムを使用することができる。特に、ポリカーボネイト、ポリアリレート、ポリエステル、ノルボルネン系樹脂及びアクリル系樹脂からなるフィルムが、生産性、耐候性及び透明性の点から好適である。
【００１５】
メッシュ銅箔のパターンは、作成の容易さの点から、格子状とする。
メッシュ銅箔の開口率が５０％未満では暗過ぎ、９６％を超えると充分なシールド性能は得られない。好ましい開口率は、７５〜９３％である。
メッシュ銅箔のライン幅が５μm未満では充分なシールド性能は得られず、４０μmを超えるとモアレが発生しやすくなる。好ましいライン幅は、８〜２５μｍである。
メッシュ銅箔の厚さが１μｍ未満では充分なシールド性能は得られず、５０μmを超えるとエッチング加工による作成が困難である。メッシュ銅箔の好ましい厚さは、５〜４０μｍである。
【００１６】
本発明の光学フィルターにおける反射防止層は、反射率が２％以下の層であり、反射率が２％を超えると、周りの景色が写り込み、画面が見難くなると共に、コントラストが悪化する。好ましい反射率は、１．５％以下である。
反射防止層を形成する方法は、反射防止層が上記の要件を満たすものである限り、特に制約はないが、屈折率が異なる２層以上の透明無機層が積層されている層が好ましい。
低屈折率層としては、例えばフッ化マグネシウム、酸化ケイ素などからなる透明無機層が、高屈折率層としては、例えば酸化チタン、酸化タンタル、酸化錫、酸化インジウム、酸化ジルコニウム、酸化亜鉛などからなる透明無機層が挙げられる。特に、酸化ケイ素からなる透明無機層と酸化チタンからなる透明無機層との組合せが、透明性がよく、かつ屈折率の差が大きいことから、好適である。
【００１７】
本発明の光学フィルターにおける色素層は、特定の色素とバインダー樹脂とからなる層であり、主として、８５０〜１１００ｎｍの波長領域における近赤外線を吸収するための層である。
色素としては、式（１）で示される、ジイモニウム化合物を使用する。
【００１８】
【化３】
2005181933.tif 000004
【００１９】
（式中、Ｒ1乃至Ｒ8は、互いに同一又は異なって、水素原子、炭素数が１から８のアルキル基又は炭素数が６から２４のアリール基を表す。）
色素層には、式（１）で示されるジイモニウム化合物以外の、色補正用色素としての、フタロシアニン染料・顔料等が、又、オレンジ光吸収色素としては、シアニン染料、スクアリリウム染料、アゾメチン染料、キサンテン染料、オキソノール染料、アゾ染料等を含有させることができる。
【００２０】
バインダー樹脂としては、層の透明性（可視光透過率）が損なわれない限り、特に制限はなく、前記金属箔メッシュのヘイズが１．００％以下の透明樹脂フィルムに使用し得る樹脂として例示したのと同じ樹脂を用いることができが、特に、ポリカーボネイト、ポリアリレート、ポリエステル、ノルボルネン系樹脂及びアクリル系樹脂が、生産性、耐候性及び透明性の点から好適である。
【００２１】
この色素層の形成は、上記の色素とバインダー樹脂とを含む塗布液を調製し、ハケ塗り、スプレー塗装、ディップコート、ロール塗装、カレンダー塗装、スピンコート、バーコート、スクリーン印刷等の通常の方法で、隣接する構成部材に塗布、乾燥することにより、行うことができる。
【００２２】
該塗布液の調製に用いられる溶媒としては、該色素及び樹脂を溶解又は分散し得るものであればよく、特に制限されず、例えば水、メタノール、エタノール、クロロホルム、塩化メチレン、トリクロロエチレン、テトラクロロエチレン、ベンゼン、トルエン、キシレン、アセトン、酢酸エチル、ジメチルホルムアミド、ジメチルスルホキシド、ジメチルアセトアミド、Ｎ−メチルピロリドン、１，３−ジオキソラン等の単独又は混合溶媒が好ましく用いられる。
【００２３】
色素層は、上記の塗工による方法ではなく、上記の色素とバインダー樹脂とを含む液から、流延法等の方法により、独立したフィルム状の層として形成することもできる。
このようにして形成された色素層の厚さ（乾燥後）は、通常、１〜５０μｍ、好ましくは５〜２５μｍの範囲で選定される。
色素層の厚さ（乾燥後）が１μｍ未満の場合は、塗工時の成膜性が非常に悪くなり歩留が下がると共に、耐候性も悪化する恐れがある。また５０μｍを超えると膜厚精度を保つことが困難となる恐れがある。
【００２４】
本発明の光学フィルターにおいては、各部材は、視認側から、反射防止層、色素層、メッシュ銅箔及び透明基体の順に積層する。
このように視認側から見てメッシュの手前に色素層（近赤外線カット層）が存在するとメッシュの金属光沢が抑えられ、コントラストが改善される。メッシュが黒色化されたものであるならばさらに有効である。
また、表面に最低反射率が２％以下の反射防止層を設け、透明基体を１．００％以下のヘイズを持つものにすると、ヘイズが低い、非常に良好なコントラストを持つフィルターが得られる。
【００２５】
本発明の光学フィルターにおいては、反射防止層と色素層との積層は、(1)ヘイズが１．００％以下の透明樹脂フィルムの両面に反射防止層と色素層とを設ける形、例えば、反射防止層を形成したヘイズが１．００％以下の透明樹脂フィルムの裏側に、色素とバインダー樹脂とを含む塗布液を塗布、乾燥する方法、(2)ヘイズが１．００％以下の透明樹脂フィルムの片面に色素とバインダー樹脂とを含む塗布液を塗布、乾燥し、得られた色素層を有するフィルムと、反射防止層を形成したヘイズが１．００％以下の透明樹脂フィルムとを、接着剤層を介して積層する方法、(3) 上記のように、独立したフィルム状の層として形成した色素層と反射防止層を形成したヘイズが１．００％以下の透明樹脂フィルムとを、接着剤層を介して積層する方法のいずれかの方法により行なう。
ヘイズが１．００％以下の透明樹脂フィルムとしては、層の透明性（可視光透過率）が損なわれない限り、特に制限はなく、前記金属箔メッシュの透明樹脂フィルムに使用し得る樹脂として例示したのと同じ樹脂を用いることができるが、特に、ポリカーボネイト、ポリアリレート、ポリエステル、ノルボルネン系樹脂及びアクリル系樹脂が、生産性、耐候性及び透明性の点から好適である。
尚、反射防止層と色素層の間に必要に応じてＵＶ（紫外線）カット層を入れることも出来る。この場合、波長３８０ｎｍの透過率が１０％以下であることが望ましい。
一方、色素層とメッシュ銅箔との積層及びメッシュ銅箔と透明基体との積層は、接着剤層を介して行なう。
【００２６】
接着剤層に使用する接着剤としては、特に制約はなく、感圧接着剤、熱融着型接着剤のいれもが使用でき、例えば、シリコン系接着剤、ウレタン系接着剤、アクリル系接着剤、エチレン−酢酸ビニル系接着剤（以下「ＥＶＡ系接着剤」と記す。）、ポリビニルブチラール接着剤、天然ゴムなど、公知の透明接着剤が使用できる。
本発明の光学フィルターにおいては、色素層とメッシュ銅箔との間に介在する接着剤層又は色素層と反射防止層との間に接着剤層が介在する場合における当該接着剤層に酸化防止剤を含有させて色変化を防止することもできる。
酸化防止剤としては、特に制限はなく、公知のホスフェイト系酸化防止剤、有機イオウ系酸化防止剤、ヒンダードフェノール系酸化防止剤等の何れもが使用可能であるが、特に有機イオウ系酸化防止剤及びヒンダードフェノール系酸化防止剤が好ましい。
また、本発明の光学フィルターにおいては、上記のように色補正用の色素を色素層に含有させる代りに、色素層とメッシュ銅箔との間に介在する接着剤層又は色素層と反射防止層との間に接着剤層が介在する場合における当該接着剤層に、色補正用の色素を含有させてもよい。
【００２７】
本発明の光学フィルターを、ＰＤＰなどのディスプレイ用途に用いる場合、前記のメッシュ銅箔、反射防止層及び色素層以外の機能層、例えば、防眩（ＡＧ）層、ハードコート層、防汚層などを、本発明の目的が損なわれない範囲で、所望により適宜積層することができる。
【００２８】
本発明の光学フィルターを、必要に応じて透明接着剤層を介して、ディスプレイパネル又は透明基板に貼り合わせ透視性電磁波シールド・近赤外線カットパネルを作製することができる。
この際、使用される透明フィルムとしては、長尺物として、ロール上に連続処理できるものが望ましい。例えばポリエチレンテレフタレート、ポリイミド、ポリエーテルサルフォン、ポリエーテルエーテルケトン、ポリカーボネート、ポリプロピレン、ポリアミド、アクリル樹脂、セルロースプロピオネート、セルロースアセテートなどの厚みが５０〜３００μｍ程度の樹脂フィルムなどが好ましく用いられる。
【実施例】
【００２９】
次に、本発明を実施例により、さらに詳細に説明するが、本発明は、これらの例によってなんら限定されるものではない。
なお、色目（Ｙ、ｘ，ｙ）、最低反射率、ヘイズ、全光線透過率（ＴＴ）及びコントラスト比は、各々次の条件、方法により測定した。
【００３０】
（１）色目（Ｙ、ｘ，ｙ）
ミノルタ社製の測色機（型番：ＣＭ−３６００ｄ）を使用し、光源：Ｃ、視野：１０°、透視モードにて測定
（２）最低反射率
光学フィルターの裏面（視認側の反対側）をラッカースプレーにて黒に塗装し、ミノルタ社製の測色機（型番：ＣＭ−３６００ｄ）を使用し、光源：Ｃ、視野：１０°、反射モードにて測定
【００３１】
（３）ヘイズ
日本電装社製の濁度計（型番：ＮＤＨ２０００）を使用し、ＪＩＳ Ｋ７１３６に定められた方法で測定
（４）全光線透過率（ＴＴ）
日本電装社製の濁度計（型番：ＮＤＨ２０００）を使用し、ＪＩＳ Ｋ７１３６に定められた方法で測定
【００３２】
（５）コントラスト比
光学フィルターの裏面をラッカースプレーにて白に塗装し、ミノルタ社製の測色機（型番：ＣＭ−３６００ｄ）を使用し、光源：Ｃ、視野：１０°、反射モードにて測定したＹ値（白色Ｙ値）と、光学フィルターの裏面をラッカースプレーにて黒に塗装し、ミノルタ社製の測色機（型番：ＣＭ−３６００ｄ）を使用し、光源：Ｃ、視野：１０°、反射モードにて測定したＹ値（黒色Ｙ値）との比率（白色Ｙ値／黒色Ｙ値）として算出
【００３３】
実施例１
１，３−ジオキソラン１００重量部に、ポリカーボネート樹脂（パンライトＬ−１２５０Ｚ−１００［商品名、帝人化成社製］）２１重量部、式（２）で表されるジイモニウム化合物（ＣＩＲ−１０８５［商品名、日本カーリット社製］）０．４２重量部、式（３）で表されるジチオールニッケル化合物０．２重量部、式（４）で表されるジチオールニッケル化合物（ＭＩＲ−１０１［商品名、みどり化学社製］）０．１２重量部、色補正用シアニン系色素（アデカアークルズＴＹ−１０２［商品名、旭電化工業社製］）０．０３重量部、及び、色補正用青系色素（カヤセットＢＬＵＥ  Ｎ［商品名、日本化薬社製］）０．０３７重量部を加え溶解した。
【００３４】
【化４】
2005181933.tif 000005
【００３５】
【化５】
2005181933.tif 000006
【００３６】
【化６】
2005181933.tif 000007
【００３７】
得られた色素層形成用塗布液を、隙間寸法１００μｍのバーコーター（ドクターブレードＹＤー２型［商品名、ヨシミツ精機製］、以下、実施例及び比較例において同じである。）を用いて、反射防止層が設けられた厚さ１００μｍのＰＥＴフィルム（Ｆ３００［商品名、住友大阪セメント社製］、ＵＶカット機能付き、ヘイズ０．６５％）の反射防止層を設けたのと反対の面上に、キャスト法にて塗布し、８０℃×３分間乾燥させ、反射防止層と色素層とを有するＰＥＴフィルム（以下「近赤外線カットフィルムＸ」と記す。）を得た。
【００３８】
この近赤外線カットフィルムＸを、ＥＶＡ系接着剤（メルセン７０５３［商品名、東ソー社製］）からなる厚さ１５０μｍの接着剤層を介して、金属箔メッシュに接着し、更に金属箔メッシュをＥＶＡ系接着剤（メルセン７０５３［商品名、東ソー社製］）からなる厚さ１５０μｍの接着剤層を介して透明基材に接着し、光学フィルターＡを作成した。
金属箔メッシュとしては、圧延銅箔を用いた厚さ１０μｍ、開口率９２％、ライン幅１２μｍのメッシュ銅箔が下記のアクリル系接着剤組成物からなる厚さ１５μｍの接着剤層を介して厚さ１００μｍのＰＥＴフィルム（Ａ４３００［商品名、東洋紡社製、ヘイズ０．６３％］）に接着されたものを使用し、ＰＥＴフルムを透明基体側にして積層した。
〔アクリル系接着剤組成物〕
(1)ポリアクリル酸エステル（ＨＴＲ−６００ＬＢ［商品名、帝国化学産業社製］、Ｍｗ：７０万）１００重量部
(2)３官能性イソシアネート（コロネートＬ［商品名、日本ポリウレタン社製］）４．５重量部
(3)ジブチル錫ジラウリレート  ０．４重量部
透明基体としては、厚さ２．８ｍｍのソーダガラス（ヘイズ０．３５％）を使用した。
光学フィルターＡの構成は図１に示す如くであり、視認側より次の順序となる。
反射防止層／１００μｍＰＥＴ／色素層／１５０μｍＥＶＡ系接着剤層／メッシュ銅箔／１５μｍアクリル系接着剤層／１００μｍＰＥＴ／１５０μｍＥＶＡ系接着剤層／透明基材（ソーダガラス）
【００３９】
得られた光学フィルターＡについて、色目（Ｙ、ｘ，ｙ）、最低反射率、ヘイズ、ＴＴ及びコントラスト比を測定し、その結果を表１に示した。
また、光学フィルターＡについて、ＫＥＣ法による電磁波シールド性能測定を行った。ＫＥＣ法は、近傍電磁界での評価を対象としたものであり、微小モノポ−ルアンテナを用いることにより、電磁波シールド性能を評価する方法である。
その結果は、図２に示す如くであり、磁界遮蔽能力は、１００〜３００ＭＨｚの範囲で３０ｄＢ以上あり、このフィルターＡが磁界遮蔽に有効であることを示している。
【００４０】
光学フィルターＡについて、８０℃、１０００時間の耐熱試験を行った。耐熱試験前及び耐熱試験後の分光スぺクトルを図３に示す。（図中、実線は耐熱試験前、点線は耐熱試験後の分光スぺクトルである。）
また、光学フィルターＡについて、６０℃、ＲＨ９０％、１０００時間の耐熱試験を行った。このフィルムの耐熱試験前及び耐熱試験後の分光スぺクトルを図４に示す。（図中、実線は耐熱試験前、点線は耐熱試験後の分光スぺクトルである。）
図３及び図４は、光学フィルターＡにおいては、耐熱試験後でも透過率の変動が殆ど無く、スぺクトルにほとんど変化は見られず、ＰＤＰ用フィルターとして十分な長期耐熱性を有していることを示している。
【００４１】
比較例１
金属箔メッシュとして、メッシュ銅箔が電解銅箔を用いた厚さ１０μｍ、開口率９２％、ライン幅１２μｍのメッシュ銅箔であること以外は実施例１で使用した金属箔メッシュと同じものを使用した以外は、実施例１と同様にして、光学フィルターＢを作成した。
得られた光学フィルターＢについて、ＫＥＣ法による電磁波シールド測定を行った。
その結果は、図２に示す如くであり、磁界遮蔽能力は、１００〜３００ＭＨｚの範囲で２５ｄＢ未満であり、磁界遮蔽能力が不足であることを示している。
【００４２】
比較例２
金属箔メッシュとして、メッシュ銅箔が圧延銅箔を用いた厚さ１０μｍ、開口率９８％、ライン幅１２μｍのメッシュ銅箔であること以外は実施例１で使用した金属箔メッシュと同じものを使用した以外は、実施例１と同様にして、光学フィルターＣを作成した。
得られた光学フィルターＣについて、ＫＥＣ法による電磁波シールド測定を行った。
その結果は、図２に示す如くであり、磁界遮蔽能力は、１００〜３００ＭＨｚの範囲で２５ｄＢ未満であり、磁界遮蔽能力が不足であることを示している。
【００４３】
比較例３
金属箔メッシュに代えて、厚さ１００μｍのＰＥＴフィルム（Ａ４３００［商品名、東洋紡社製、ヘイズ０．６３％］）の表面に銀と酸化金属の薄膜を交互に３回スパッタリング法によって積層し、表面抵抗を１．２Ωとしたフィルムを使用した以外は、実施例１と同様にして、光学フィルターＤを作成した。
得られた光学フィルターＤについて、ＫＥＣ法による電磁波シールド測定を行った。
その結果は、図２に示す如くであり、磁界遮蔽能力は、１００〜３００ＭＨｚの範囲で２５ｄＢ未満であり、磁界遮蔽能力が不足であることを示している。
【００４４】
比較例４
色素層形成用塗布液に配合した、式（２）で表されるジイモニウム化合物（ＣＩＲ−１０８５［商品名、日本カーリット社製］）０．４２重量部に代えて、式（５）で表されるジイモニウム化合物（ＩＲＧ−０２３［商品名、日本化薬社製］）０．４４重量部を使用した以外は、実施例１と同様にして、光学フィルターＥを作成した。
【００４５】
【化７】
2005181933.tif 000008
【００４６】
また、光学フィルターＥについて、８０℃、１０００時間の耐熱試験を行った。耐熱試験前及び耐熱試験後の分光スぺクトルを図５に示す。（図中、実線は耐熱試験前、点線は耐熱試験後の分光スぺクトルである。）
更にまた、光学フィルターＥについて、６０℃、ＲＨ９０％、１０００時間の耐熱試験を行った。このフィルムの耐熱試験前及び耐熱試験後の分光スぺクトルを図６に示す。（図中、実線は耐熱試験前、点線は耐熱試験後の分光スぺクトルである。）
図５及び図６は、一般式（１）で表されるジイモニウム化合物とは異なるジイモニウム化合物を使用した光学フィルターＥにおいては、耐熱試験前後で透過率及びスぺクトルが変動し、ＰＤＰ用フィルターとして必要な長期耐熱性に問題があるものであることを示している。
【００４７】
実施例２
近赤外線カットフィルムＸ（の色素層）と金属箔メッシュとの間の接着剤層及び金属箔メッシュと透明基材との間の接着剤層を、何れも、エチレン−酢酸ビニル系接着剤からなる厚さ１５０μｍの接着剤層から、アクリル系接着剤（ＬＳ４１１Ｅ［商品名、リンテック社製］）からなる厚さ３０μｍの接着剤層に変えた以外は、実施例１と同様にして、光学フィルターＦを作成した。
光学フィルターＦの構成は、視認側より次の順序となる。
反射防止層／１００μｍＰＥＴ／色素層／３０μｍアクリル系接着剤層／メッシュ銅箔／１５μｍアクリル系接着剤層／１００μｍＰＥＴ／３０μｍアクリル系接着剤層／透明基材（ソーダガラス）
得られた光学フィルターＦについて、色目（Ｙ、ｘ，ｙ）、最低反射率、ヘイズ、ＴＴ及びコントラスト比を測定し、その結果を表１に示した。
【００４８】
比較例５
透明基体を、厚さ２．８ｍｍのソーダガラス（ヘイズ０％）から、厚さ１００μｍ、ヘイズ２．３０％のＰＥＴフィルム（Ｅ５００１［商品名、東洋紡社製］）に変えた以外は、実施例１と同様にして、光学フィルターＧを作成した。
得られた光学フィルターＧについて、色目（Ｙ、ｘ，ｙ）、最低反射率、ヘイズ、ＴＴ及びコントラスト比を測定し、その結果を表１に示した。
【００４９】
実施例３
実施例１で使用したのと同じ色素層形成用塗布液を、隙間寸法１００μｍのバーコーター（ドクターブレードＹＤー２型［商品名、ヨシミツ精機製］、以下、実施例及び比較例において同じである。）を用いて、厚さ１００μｍのＰＥＴフィルム（Ａ４３００［商品名、東洋紡社製、ヘイズ０．６３％］）の面上に、キャスト法にて塗布し、８０℃×３分間乾燥させ、色素層を有するＰＥＴフィルム（以下「近赤外線カットフィルムＹ」と記す。）を得た。
この近赤外線カットフィルムＹのＰＥＴ層側を、アクリル系接着剤（ＬＳ４１１Ｅ［商品名、リンテック社製］、紫外線吸収剤含有）からなる厚さ３０μｍの接着剤層を介して、反射防止層が設けられた厚さ１００μｍのＰＥＴフィルム（Ｆ３００［商品名、住友大阪セメント社製］、ＵＶカット機能付き、ヘイズ０．６５％）の反射防止層を設けたのと反対の面上に接着した。
得られた積層体を、実施例１と同様に、金属箔メッシュに接着し、更に金属箔メッシュを透明基材に接着して、光学フィルターＨを作成した。
光学フィルターＨの層構成は、視認側より次の順序となる。
反射防止層／１００μｍＰＥＴ／３０μｍアクリル系接着剤層／１００μｍＰＥＴ／色素層／１５０μｍＥＶＡ系接着剤層／メッシュ銅箔／１５μｍアクリル系接着剤層／１００μｍＰＥＴ／透明基材（ソーダガラス）
得られた光学フィルターＨについて、色目（Ｙ、ｘ，ｙ）、最低反射率、ヘイズ、ＴＴ及びコントラスト比を測定し、その結果を表１に示した。
【００５０】
比較例６
近赤外線カットフィルムＹの積層位置を、金属箔メッシュと透明基材との間に変えた以外は、実施例５と同様にして光学フィルターＩを作成した。
光学フィルターＩの層構成は、視認側より次の順序となる。
反射防止層／１００μｍＰＥＴ／１５０μｍＥＶＡ系接着剤層／メッシュ銅箔／１５μｍアクリル系接着剤層／１００μｍＰＥＴ／３０μｍアクリル系接着剤層／１００μｍＰＥＴ／色素層／透明基材（ソーダガラス）
得られた光学フィルターＩについて、色目（Ｙ、ｘ，ｙ）、最低反射率、ヘイズ、ＴＴ及びコントラスト比を測定し、その結果を表１に示した。
【００５１】
実施例４
圧延銅箔を用いた厚さ１０μｍ、開口率９２％、ライン幅１２μｍのメッシュ銅箔を実施例１で使用した金属箔メッシュで用いられているのと同じアクリル系接着剤からなる厚さ１５μｍの接着剤層を介して、透明基材としての厚さ１００μｍ、ヘイズ０．６５％のＰＥＴフィルム（Ａ４３００［商品名、東洋紡社製、ヘイズ０．６３％］）に積層し、得られた積層体のメッシュ銅箔側と  実施例１で得られた近赤外線カットフィルムＸの色素層側とを、ＥＶＡ系接着剤（メルセン７０５３［商品名、東ソ−社製］）からなる厚さ１５０μｍの接着剤層を介して積層し、光学フィルターＪを作成した。
光学フィルターＪの層構成は、視認側より次の順序となる。
反射防止層／１００μｍＰＥＴ／色素層／１５０μｍＥＶＡ系接着剤層／メッシュ銅箔／１５μｍアクリル系接着剤層／透明基材（１００μｍＰＥＴ）
得られた光学フィルターＪについて、色目（Ｙ、ｘ，ｙ）、最低反射率、ヘイズ、ＴＴ及びコントラスト比を測定し、その結果を表１に示した。
【００５２】
【表１】
2005181933.tif 000009
【図面の簡単な説明】
【００５３】
【図１】実施例１で得た光学フィルターの構成を示す図であり、（Ａ）は断面図を、（Ｂ）は平面図を表す。
【図２】実施例１、比較例１〜３で得た光学フィルターの各々の電磁波シールド性能をＫＥＣ法により測定した結果を示すチャートである。
【図３】実施例１で得た光学フィルターの耐熱試験（８０℃、１０００時間）の結果を示す分光スペクトルである。
【図４】実施例１で得た光学フィルターの耐熱試験（６０℃、ＲＨ９０％、１０００時間）の結果を示す分光スペクトルである。
【図５】比較例４で得た光学フィルターの耐熱試験（８０℃、１０００時間）の結果を示す分光スペクトルである。
【図６】比較例４で得た光学フィルターの耐熱試験（６０℃、ＲＨ９０％、１０００時間）の結果を示す分光スペクトルである。
【図１】
2005181933.tif 000011
【図２】
2005181933.tif 000012
【図３】
2005181933.tif 000013
【図４】
2005181933.tif 000014
【図５】
2005181933.tif 000015
【図６】
2005181933.tif 000016
【手続補正書】
【提出日】平成16年8月3日(2004.8.3)
【手続補正１】
【補正対象書類名】明細書
【補正対象項目名】００１１
【補正方法】変更
【補正の内容】
【００１１】
本発明の光学フィルターにおいて用いられる透明基材は、ヘイズが１．００％以下のポリエステル又はガラスであり、具体的にはポリエチレンテレフタレート（以下「ＰＥＴ」と記すことがある。）等のポリエステルのフィルム若しくは板、又はガラス、半強化ガラス若しくは強化ガラスからなる板である。
なお、ヘイズは、ＪＩＳＫ７１３６に定められた方法で測定した数字である。